전 구체 용액 은 1 , 2 - 디 옥 솔란 ( DOL ) / 디 메 톡 시 메탄 ( DME ) ( 부피 기준 으로 1 : 1 ) 의 용매 혼합물 중 에 용해 된 1 . 5 중량 % PETEA ( C 17 H 20 O 8 ) 모노머 및 0 . 1 중량 % 아 조디 이소부 티 로 니트릴 ( AIBN , C 8 H 12 N 4 ) 개시제 를 포함 하 였 다 . Sn 의 나노 입자 ( 직경 76 nm ) 를 전구체 용액 내 에 첨가 하 고 , 분무 - 건조 방법 을 통해 PETEA / AIBN / 용매 전구체 용액 의 박 층 으로 캡슐 화 하 였 다 ( 일부 용매 는 증발 되 었 지만 , 일부 는 잔류 하 였 다 ) . 전 구체 용액 을 70 ℃ 에서 30 분 동안 중합 및 경화 시켜 고탄성 폴리머 - 캡슐 화 된 입자 로 이루어진 미립자 를 수득 하 였 다 .